(57)【特許請求の範囲】
【請求項１】
原紙、
少なくとも１種の（メタ）アクリル系樹脂を含む（メタ）アクリル系樹脂層、及び、
少なくとも１種のバインダーを含むバインダー層
を備えるクリーンペーパーであって、
前記（メタ）アクリル系樹脂が０．８〜５．０％未満の含浸率で前記原紙に含浸しており、
前記（メタ）アクリル系樹脂層の上に前記バインダー層が位置しており、
前記バインダーが０℃〜２００℃のガラス転移温度を有する（メタ）アクリル系樹脂であり、
前記バインダー層の表面が該クリーンペーパーの少なくとも一部の表面を構成する、クリーンペーパー。
【請求項２】
前記（メタ）アクリル系樹脂のガラス転移温度が−４０℃〜０℃未満である、請求項１記載のクリーンペーパー。
【請求項３】
前記（メタ）アクリル系樹脂層がポリビニルアルコールを更に含む、請求項１又は２記載のクリーンペーパー。
【請求項４】
前記バインダーが水溶性バインダーである、請求項１乃至３のいずれかに記載のクリーンペーパー。
【請求項５】
前記バインダー層が、前記原紙の単位面積当たりの乾燥重量に換算して、０．０５〜１０ｇ／ｍ２の割合で存在する、請求項１乃至４のいずれかに記載のクリーンペーパー。
【請求項６】
前記（メタ）アクリル系樹脂層と前記バインダー層との間に中間層が存在する、請求項１乃至５のいずれかに記載のクリーンペーパー。
【請求項７】
前記（メタ）アクリル系樹脂層と前記バインダー層が接触している、請求項１乃至６のいずれかに記載のクリーンペーパー。
【請求項８】
前記（メタ）アクリル系樹脂層と前記バインダー層との接触面の少なくとも一部が混和している、請求項７記載のクリーンペーパー。
【請求項９】
前記バインダー層が少なくとも１種の滑剤を含む、請求項１乃至８のいずれかに記載のクリーンペーパー。
【請求項１０】
前記滑剤がワックスである、請求項９記載のクリーンペーパー。
【請求項１１】
原紙上に少なくとも１種の（メタ）アクリル系樹脂を０．８〜５．０％未満の含浸率で含浸して、前記原紙に含浸している（メタ）アクリル系樹脂層を形成する工程、及び、
前記（メタ）アクリル系樹脂層の上に少なくとも１種のバインダーを塗布してバインダー層を形成する工程
を備える、クリーンペーパーの製造方法であって、
前記バインダーが０℃〜２００℃のガラス転移温度を有する（メタ）アクリル系樹脂である、クリーンペーパーの製造方法。
【請求項１２】
前記（メタ）アクリル系樹脂のガラス転移温度が−４０℃〜０℃未満である、請求項１１記載のクリーンペーパーの製造方法。
【請求項１３】
前記（メタ）アクリル系樹脂層がポリビニルアルコールを更に含む、請求項１１又は１２記載のクリーンペーパーの製造方法。
【請求項１４】
前記バインダーが水溶性バインダーである、請求項１１乃至１３のいずれかに記載のクリーンペーパーの製造方法。
【請求項１５】
前記バインダー層が、前記原紙の単位面積当たりの乾燥重量に換算して、０．０５〜１０ｇ／ｍ２の割合で存在する、請求項１１乃至１４のいずれかに記載のクリーンペーパーの製造方法。
【請求項１６】
前記バインダー層を形成する工程の前に、前記（メタ）アクリル系樹脂層の少なくとも一部の表面上に中間層を形成する工程を更に備える、請求項１１乃至１５のいずれかに記載のクリーンペーパーの製造方法。
【請求項１７】
前記（メタ）アクリル系樹脂層と前記バインダー層が接触している、請求項１１乃至１６のいずれかに記載のクリーンペーパーの製造方法。
【請求項１８】
前記（メタ）アクリル系樹脂層と前記バインダー層との接触面の少なくとも一部が混和している、請求項１７記載のクリーンペーパーの製造方法。
【請求項１９】
前記バインダー層が少なくとも１種の滑剤を含む、請求項１１乃至１８のいずれかに記載のクリーンペーパーの製造方法。
【請求項２０】
前記滑剤がワックスである、請求項１９記載のクリーンペーパーの製造方法。
【発明の詳細な説明】
【技術分野】
【０００１】
本発明は、クリーンペーパー及びその製造方法に関する。
【背景技術】
【０００２】
半導体産業等で使用されるクリーンルーム内では、微細な塵による各種機器の作動不良、製品汚染等を回避するために、発塵量が少ないクリーンペーパー（無塵紙）と称される紙が使用されている。【０００３】
クリーンペーパーは、破れたり、擦れたりしても、紙粉若しくは他の異物が発生しないか、又は、その発生量が少ない特性を備える必要がある。そこで、クリーンペーパーとしては、天然繊維又は合成繊維からなる原紙に、発塵性を抑制するために樹脂を含浸して得られたものが広く知られている。【０００４】
例えば、特開昭６０−１４６０９９号公報、特開昭６３−１０５１９９号公報、特開平９−８７９９３公報、特開２００１−２９３９５１号、特開２００３−４９３９２号公報、特開２００５−１０５４８６号公報、特開２００５−２８１９２１号公報、及び、特開２００８−１９００６５号公報には、原紙に樹脂エマルジョンを含浸してなるクリーンペーパーが記載されている。
【先行技術文献】
【特許文献】
【０００５】
【特許文献１】特開昭６０−１４６０９９号公報
【特許文献２】特開昭６３−１０５１９９号公報
【特許文献３】特開平９−８７９９３号公報
【特許文献４】特開２００１−２９３９５１号公報
【特許文献５】特開２００３−４９３９２号公報
【特許文献６】特開２００５−１０５４８６号公報
【特許文献７】特開２００５−２８１９２１号公報
【特許文献８】特開２００８−１９００６５号公報
【発明の概要】
【発明が解決しようとする課題】
【０００６】
一般に、クリーンペーパーは樹脂の含浸量が多いと発塵性が抑制される。しかしながら、樹脂の含浸量が多くなると、クリーンペーパーの不透明度が低下し、剛度（こし）が低下し、クリーンペーパーを重ねた場合にブロッキングが発生し、また、クリーンペーパーを裁断する裁断刃に樹脂が付着して裁断刃が汚染されたり、他のクリーンペーパーの表面に樹脂が付着して当該他のクリーンペーパーが汚染される等の不都合が発生する。【０００７】
ところで、特開平９−８７９９３号公報および特開２００８−１９００６５号公報にはブロッキングが少ないクリーンペーパーが記載されている。具体的には特開平９−８７９９３号公報にはガラス転移温度の大きく異なる２種の高分子物質の混合物が付与されたクリーンペーパーが記載されており、特開２００８−１９００６５号公報にはガラス転移温度の大きく異なる２種のアクリル樹脂エマルジョン及びポリビニルアルコールの混合物が付与されたクリーンペーパーが記載されている。しかし、これらのクリーンペーパーではガラス転移温度の低い樹脂がクリーンペーパーの表面に部分的に存在するため、完全にブロッキングを防ぐことが不可能であった。また、これらは、樹脂の含浸量を多く必要とするため、樹脂量を少なくすると発塵を抑制できないという問題があった。【０００８】
本発明は、このような問題点に鑑みてなされたものであり、低い発塵性、並びに、不透明性、高剛度、低ブロッキング性、又は、裁断する際の裁断刃等の低汚染性を両立するクリーンペーパーを提供することをその目的とする。
【課題を解決するための手段】
【０００９】
本発明の目的は
原紙、
少なくとも１種の（メタ）アクリル系樹脂を含む（メタ）アクリル系樹脂層、及び、
少なくとも１種のバインダーを含むバインダー層
を備えるクリーンペーパーであって、
前記（メタ）アクリル系樹脂層の上に前記バインダー層が位置しており、
前記バインダー層の一方の表面が該クリーンペーパーの少なくとも一部の表面を構成する、クリーンペーパーによって達成される。【００１０】
本発明のクリーンペーパーでは、（メタ）アクリル系樹脂の少なくとも一部が前記原紙に含浸することが好ましい。この場合の（メタ）アクリル系樹脂の含浸率は０．８〜５．０％未満であることが好ましい。【００１１】
前記（メタ）アクリル系樹脂は−４０℃〜０℃未満のガラス転移温度を有することができる。また、前記バインダーは０℃〜２００℃のガラス転移温度を有する（メタ）アクリル系樹脂であってもよい。【００１２】
前記（メタ）アクリル系樹脂層はポリビニルアルコールを更に含むことが好ましい。【００１３】
前記バインダーは水溶性バインダーであってもよい。【００１４】
前記バインダー層は、前記原紙の単位面積当たりの乾燥重量に換算して、０．０５〜１０ｇ／ｍ２の割合で存在することが好ましい。【００１５】
前記（メタ）アクリル系樹脂層と前記バインダー層との間には中間層が存在してもよい。【００１６】
本発明のクリーンペーパーでは、前記（メタ）アクリル系樹脂層の一方の表面と前記バインダー層の他方の表面が接触することが好ましい。その場合、前記（メタ）アクリル系樹脂層の一方の表面と前記バインダー層の他方の表面との接触面の少なくとも一部が混和していてもよい。【００１７】
前記バインダー層は少なくとも１種の滑剤を含むことができる。前記滑剤はワックスであることが好ましい。【００１８】
本発明のクリーンペーパーは、原紙上に少なくとも１種の（メタ）アクリル系樹脂を塗布して（メタ）アクリル系樹脂層を形成する工程、及び、前記（メタ）アクリル系樹脂層の上に少なくとも１種のバインダーを塗布してバインダー層を形成する工程を経て製造することができる。【００１９】
前記バインダー層を形成する工程の前に、前記（メタ）アクリル系樹脂層の少なくとも一部の表面上に中間層を形成する工程を設けてもよい。
【発明の効果】
【００２０】
本発明のクリーンペーパーは、低い発塵性と共に、不透明性、高剛度、低ブロッキング性、又は、裁断する際の裁断刃等の低汚染性の少なくともいずれか、好ましくは全てを両立することができる。【００２１】
本発明では、バインダー層がクリーンペーパーの表面に存在するので、当該表面からの発塵を抑制することができる。そのため、（メタ）アクリル系樹脂を多量に使用する必要がない。したがって、本発明では、原紙への樹脂の含浸量を抑制した上で、低い発塵性を実現することができる。このように、本発明では、原紙に含浸する樹脂量を削減できるので、環境負荷が低く、また、製造コスト的にも有利である。【００２２】
本発明のクリーンペーパーは樹脂含浸量を抑制することができるので高い不透明性を維持することができる。したがって、クリーンペーパー上に記載された文字等が透けにくい。また、本発明のクリーンペーパーは樹脂含浸量を抑制できるので高い剛度を維持することができる。したがって、本発明のクリーンペーパーは筆記特性に優れている。そして、本発明のクリーンペーパーは重ねた場合であってもブロッキングが少ないので保存性にも優れている。更に、本発明のクリーンペーパーは裁断時に使用された裁断刃等を汚染しないので当該裁断刃を介して他のクリーンペーパーを汚染することもない。
【図面の簡単な説明】
【００２３】
【図１】本発明のクリーンペーパーの一例を示す概略断面図。
【図２】本発明のクリーンペーパーの他の例を示す概略断面図。
【図３】本発明のクリーンペーパーの更なる他の例を示す概略断面図。
【発明を実施するための形態】
【００２４】
（１）原紙
本発明のクリーンペーパーの基材である原紙は特に限定されるものではなく、クリーンペーパーに一般的に使用されるものを使用することができる。原紙は天然繊維、化学繊維又はこれらの混合物から構成されることができる。天然繊維としては、例えば、広葉樹、針葉樹等の木材繊維；麻、竹、藁、ケナフ、マニラ麻等の非木材繊維；等の天然パルプが挙げられる。化学繊維としては、例えば、ポリエチレン、ポリプロピレン、ポリアミド、ポリエステル等の合成繊維；アセテート、レーヨン等の半合成繊維が挙げられる。また、カチオン化パルプ、マーセル化パルプ等の変性パルプも使用できる。原紙としては、天然繊維が好ましく、針葉樹晒クラフトパルプ（ＮＢＫＰ）、針葉樹晒サルファイトパルプ（ＮＢＳＰ）、広葉樹晒クラフトパルプ（ＬＢＫＰ）、広葉樹晒サルファイトパルプ（ＬＢＳＰ）等の木材繊維が好ましい。原紙は、一種類又は二種類以上の上記繊維を一般的な抄紙機で抄紙することによって製造することができる。抄紙機としては、例えば、長網抄紙機、短網抄紙機、円網抄紙機、又は、これらの組み合わせ等を使用することができる。
【００２５】
原紙を構成する繊維は、必要に応じて、予め叩解されてもよい。叩解手段は特に限定されるものではなく、例えば、ダブルディスクリファイナー、シングルディスクリファイナー、ビーター等の一般的な叩解装置を使用することができる。叩解度についても限定されるものではないが、１００〜６００ｍｌＣ．Ｆ．Ｓ．が好ましく、３００〜５００ｍｌＣ．Ｆ．Ｓ．がより好ましい。
【００２６】
原紙には、湿潤時の強度を向上させるために湿潤紙力増強剤を添加することが好ましい。湿潤紙力増強剤は一種類でもよく、二種類以上を併用してもよい。湿潤紙力増強剤は、原紙の抄紙時に添加することが好ましい。湿潤紙力増強剤としては一般的なものを使用することができ、例えば、ポリアミドエピクロルヒドリン系樹脂、メラミン系樹脂、尿素系樹脂等を使用することができる。湿潤紙力増強剤は、例えば、原紙の０．０２〜３質量％、好ましくは０．０５〜１質量％の範囲で使用することができる。
【００２７】
また、原紙には、乾燥時の強度を向上させるために乾燥紙力増強剤を添加してもよい。乾燥紙力増強剤は一種類でもよく、二種類以上を併用してもよい。乾燥紙力増強剤も、原紙の抄紙時に添加することが好ましい。乾燥紙力増強剤としては一般的なものを使用することができ、例えば、両性ポリアクリルアミド系樹脂等を使用することができる。乾燥紙力増強剤は、例えば、原紙の０．１〜３質量％、好ましくは０．１〜１質量％の範囲で使用することができる。
【００２８】
原紙には、本発明の目的を損なわない範囲で、一般に使用されている填料を添加してもよい。填料としては、例えば、クレー、カオリン、タルク、二酸化チタン、炭酸カルシウム、水酸化アルミニウム、酸化亜鉛、ケイ酸アルミニウム、ケイ酸カルシウム、合成非晶質シリカ、ゼオライト等の無機系填料；スチレン系又は（メタ）アクリル系樹脂ピグメント、ポリエチレン等の有機系填料が挙げられる。填料は一種類でもよく、二種類以上を併用してもよい。填料は、原紙の抄紙時に添加することが好ましい。填料は、例えば、原紙の０．０１〜５質量％、好ましくは０．１〜２質量％の範囲で使用することができる。
【００２９】
また、原紙には、上記以外にも各種添加剤が使用できる。例えば、染料、顔料、スライムコントロール剤、定着剤、歩留まり向上剤、濾水性向上剤、消泡剤等を適宜使用することができる。
【００３０】
原紙の坪量は特に限定されるものではないが、例えば、３０〜２５０ｇ／ｍ２とすることができる。３０〜１００ｇ／ｍ２が好ましい。
【００３１】
（２）（メタ）アクリル系樹脂
本発明で使用される（メタ）アクリル系樹脂は特に限定されるものではなく、例えば、（メタ）アクリル酸のホモポリマー又はコポリマー、（メタ）アクリル酸エステルのホモポリマー又はコポリマー、（メタ）アクリル酸及びそのエステルのコポリマー、スチレン−（メタ）アクリル酸及び／又は（メタ）アクリル酸エステルのコポリマー、酢酸ビニル−（メタ）アクリル酸及び／又は（メタ）アクリル酸エステルのコポリマーを使用することができる。具体的には、アクリル酸、メタクリル酸、アクリル酸メチル、メタクリル酸メチル、アクリル酸エチル、メタクリル酸エチル、アクリル酸ブチル、メタクリル酸ブチル等の（メタ）アクリル酸系モノマーを必須とし、必要に応じて、スチレン、スチレン誘導体、酢酸ビニル、或いは、アクリロニトリル、ブタジエン、マレイン酸、アクリルアミド、メタクリルアミド等のコモノマーを共に重合することによって（メタ）アクリル系樹脂を得ることができる。（メタ）アクリル系樹脂として、一種類を使用してもよく、二種類以上を併用してもよい。
【００３２】
（メタ）アクリル系樹脂はガラス転移温度が−４０℃〜０℃未満のものが好ましく、−２４℃〜０℃未満のものがより好ましい。ガラス転移温度が−４０℃未満であると、クリーンペーパーが過剰に柔らかくなりブロッキングが発生するおそれがある。一方、ガラス転移温度が０℃以上の場合は、クリーンペーパーの内部からの発塵が生じやすくなるおそれがある。
【００３３】
（３）バインダー
本発明で使用されるバインダーは特に限定されるものではなく、製紙の分野で一般的に使用されているものを使用することができる。バインダーは非水溶性又は水溶性のいずれであってもよいが、水溶性であることが好ましい。非水溶性バインダーとしては、例えば、ポリエチレン系樹脂、ポリスチレン系樹脂、ポリブテン系樹脂、クロロプレン系樹脂、塩化ビニル系樹脂、塩化ビニリデン系樹脂、ポリエステル系樹脂、ポリウレタン系樹脂等を使用することができる。非水溶性バインダーとして、ガラス転移温度が０℃〜２００℃の樹脂、好ましくは（メタ）アクリル系樹脂を使用することもできる。好ましくはガラス転移温度が０℃〜８０℃の樹脂、特に（メタ）アクリル系樹脂を使用するとよい。バインダーのガラス転移温度が０℃未満であると、クリーンペーパーの表面が柔らかくなるのでブロッキングの発生が避けられない。一方、ガラス転移温度が２００℃を超える場合は、クリーンペーパーの剛度が過剰となるおそれがある。水溶性バインダーとしては、例えば、ヒドロキシエチルセルロース、メチルセルロース、カルボキシメチルセルロース、ポリビニルアルコール、ポリアクリルアミド、ポリアクリル酸ナトリウム、ポリビニルピロリドン、ポリ酢酸ビニル、酸化澱粉、アセチル化澱粉、エステル化澱粉、エーテル化澱粉、カチオン化澱粉、ヒドロキシルエチルエーテル化澱粉、変性澱粉、尿素リン酸エステル化澱粉、デキストリン等の澱粉類、カゼイン、合成タンパク、大豆タンパク等を使用することができる。バインダーとしては、ガラス転移温度が０℃〜２００℃の（メタ）アクリル系樹脂、ポリビニルアルコール、ポリアクリルアミドが好ましく、ガラス転移温度が０℃〜２００℃の（メタ）アクリル系樹脂、及び、ポリビニルアルコールが特に好ましい。なお、ここでのポリビニルアルコールには、部分ケン化型ポリビニルアルコール、完全ケン化型ポリビニルアルコール、官能基変性型（カルボキシル基、カルボニル基、エポキシ基、アミノ基、アミン基、チオール基、スルホン酸基、リン酸基、シラノール基等の変性）ポリビニルアルコール等の各種の変性ポリビニルアルコールが含まれる。ポリビニルアルコールは０℃〜２００℃のガラス転移温度を有することができる。バインダーは、一種類を使用してもよく、二種類以上を併用してもよい。
【００３４】
（４）クリーンペーパー
本発明のクリーンペーパーは、原紙、（メタ）アクリル系樹脂層、及び、バインダー層を必須に備える。（メタ）アクリル系樹脂層は、少なくとも一種の上記（メタ）アクリル系樹脂を含み、また、バインダー層は少なくとも一種の上記バインダーを含む。
【００３５】
本発明のクリーンペーパーでは、（メタ）アクリル系樹脂層の上にバインダー層が位置しており、当該バインダー層の一方の表面が当該クリーンペーパーの少なくとも一部、好ましくは全部の表面を構成する。ここで、「上」とは、原紙からクリーンペーパーの表面に向かう方向を意味する。
【００３６】
図１〜図３に、本発明のクリーンペーパーの例を示す。図１〜図３は本発明のクリーンペーパーの異なる例を示す断面図であり、いずれの例でも、原紙１の両面に（メタ）アクリル系樹脂層２及びバインダー層３がこの順に積層しており、バインダー層３の一方の表面がクリーンペーパーの表面を構成している。
【００３７】
図１〜図３に示す例のように、本発明のクリーンペーパーでは（メタ）アクリル系樹脂層２がバインダー層３によって被覆されているので、（メタ）アクリル系樹脂の使用量を削減した上で低無塵性を発揮することができる。したがって、本発明のクリーンペーパーは、優れた低発塵性と共に不透明性及び高剛度を備えることができ、筆記特性に優れている。そして、バインダー層３の存在により、本発明のクリーンペーパーは重ねた場合であってもブロッキングが少なく、また、裁断時に使用された裁断刃等を汚染しない。
【００３８】
図１に示す例では、（メタ）アクリル系樹脂層２の一部が原紙１に含浸している。一方、図２に示す例では、（メタ）アクリル系樹脂層２の全体が原紙１に含浸しているが、原紙１の一部には（メタ）アクリル系樹脂が含浸していない部分が存在する。図３に示す例では、（メタ）アクリル系樹脂層２の全体が原紙１に含浸している状態である。
【００３９】
図１〜図３は概略断面図であり、（メタ）アクリル系樹脂層２の原紙１に含浸している側の表面、及び／又は、（メタ）アクリル系樹脂層２のバインダー層３と接触している側の面は図示するように直線でなくともよく、例えば、種々の長さ及び方向を有する直線又は曲線から構成される屈曲線であってもよい。クリーンペーパー内部からの発塵を抑えるためには、図２及び図３に示すように、（メタ）アクリル系樹脂層２の全体が原紙１に含浸していることが好ましく、更に、図３に示すように原紙１が完全に含浸されていることが好ましい。これは、クリーンペーパーの表面同士が擦られる際に紙内部にかかる負荷を抑える効果があり、それにより紙内部からの発塵を防ぐことが可能となるからである。（メタ）アクリル系樹脂層２の含浸率は特に限定されるものではないが、原紙１の全質量の０．８〜５．０％未満が好ましく、１．０〜５．０％がより好ましく、１．２〜４．０％が更により好ましい。０．８％未満では発塵性が高まるおそれがあり、また、５．０％を超えると、含浸樹脂量が多すぎて、紙の不透明度、剛度が過剰に低下するおそれがある。また、樹脂量が多いと製造コスト面でも不利である。ここでの含浸率は、式：含浸率（％）＝｛（含浸された樹脂の固形分の質量）／（含浸前の原紙の坪量）｝×１００  によって算出されるものである。
【００４０】
（メタ）アクリル系樹脂層２はポリビニルアルコールを含むことが好ましい。ポリビニルアルコールを（メタ）アクリル系樹脂層２中に配合することにより、発塵性が更に低下し、また、剛度を向上させることができる。ポリビニルアルコールの配合量は特に限定されるものではないが、（メタ）アクリル系樹脂層２の５〜５０質量％とすることができ、２０〜４０質量％がより好ましい。
【００４１】
図１〜図３に示す例では、（メタ）アクリル系樹脂層２の全表面をバインダー層３が被覆している。このように、図１〜図３に示すクリーンペーパーでは、（メタ）アクリル系樹脂層２が表面に露出していないので、（メタ）アクリル系樹脂２に起因するブロッキング、裁断時の裁断刃等の汚染を回避することができる。本発明の目的を損なわない限りにおいて、（メタ）アクリル系樹脂層２の一部は被覆されていなくともよいが、（メタ）アクリル系樹脂の使用量を抑制し、また、露出した（メタ）アクリル系樹脂層２によるブロッキング及び裁断刃等の汚染を防止するためには、（メタ）アクリル系樹脂層２の全表面をバインダー層３が被覆していることが好ましい。なお、（メタ）アクリル系樹脂層２及びバインダー層３はクリーンペーパーの片側のみに配設されてもよい。例えば、クリーンペーパーの片面に別途フィルム等を貼付する等する場合は、当該フィルム等の存在しない側のみに（メタ）アクリル系樹脂層２及びバインダー層３を配設されてもよい。
【００４２】
図１〜図３に示す例では、原紙１の全表面が（メタ）アクリル系樹脂層２及びバインダー層３で被覆されているが、原紙１の全表面が（メタ）アクリル系樹脂層２及びバインダー層３で被覆されていなくともよい。例えば、原紙１の一部の表面上には（メタ）アクリル系樹脂層２又はバインダー層３が存在しなくともよい。但し、原紙１に起因する塵の発生を抑制するためには、原紙１の全表面が（メタ）アクリル系樹脂層２又はバインダー層３の少なくともいずれか一方で被覆されていることが好ましく、（メタ）アクリル系樹脂の使用量削減の点ではバインダー層３で被覆されていることがより好ましい。図１〜図３は概略断面図であり、（メタ）アクリル系樹脂層２とバインダー層３との接触面は直線として示されているが、当該接触面は図示するように直線でなくともよく、例えば、種々の長さ及び方向を有する直線又は曲線から構成される屈曲線であってもよい。
【００４３】
図１〜図３に示す例では、（メタ）アクリル系樹脂層２の一方の表面とバインダー層３の他方の表面が接触しているが、必ずしも、両者は接触する必要はない。例えば、（メタ）アクリル系樹脂層２とバインダー層３の間に中間層が存在していてもよい。中間層は任意の物質からなる層でよい。中間層を設けることにより、（メタ）アクリル系樹脂とバインダーとの混合を回避することができる。また、（メタ）アクリル系樹脂層２の一部の表面上にのみ中間層が存在し、（メタ）アクリル系樹脂層２の他の表面上には中間層が存在せずともよい。この場合は、（メタ）アクリル系樹脂層２の当該他の表面はバインダー層３と接触する。
【００４４】
（メタ）アクリル系樹脂層２及びバインダー層３の接触面の少なくとも一部は混和していてもよい。接触面の混和性は、主に、（メタ）アクリル系樹脂層２の構成材料、特に（メタ）アクリル系樹脂、及び、バインダー層３の構成材料、特にバインダーの相互の浸透性に依存する。但し、（メタ）アクリル系樹脂層２とバインダー層３の全部が混和して一体化することはない。
【００４５】
バインダー層３は、原紙の単位面積当たりの乾燥重量に換算して、０．０５〜１０ｇ／ｍ２の割合で存在することが好ましく、０．１〜１０ｇ／ｍ２がより好ましく、０．５〜１０．０ｇ／ｍ２がより好ましく、１．０〜５．０ｇ／ｍ２がより好ましい。０．０５ｇ／ｍ２未満では、原紙１を十分に被覆することが困難となり、発塵性が高まるおそれがある。また、１０ｇ／ｍ２を超えると、クリーンペーパーの剛度が過剰となるおそれがある。また、バインダー量が多いと製造コスト面でも不利である。なお、ここでの乾燥重量は、バインダー層３が原紙１の表裏の両側に存在する場合は両者を合わせたものである。
【００４６】
本発明のクリーンペーパーでは、バインダー層３が（メタ）アクリル系樹脂からなる場合、バインダー層３を構成する（メタ）アクリル系樹脂のガラス転移温度は（メタ）アクリル系樹脂層２を構成する（メタ）アクリル系樹脂のガラス転移温度よりも高い。これにより、ブロッキングを更に抑制することができる。
【００４７】
バインダー層３は少なくとも１種の滑剤を含むことが好ましい。前記滑剤としてはワックスが好ましく、任意のワックスを使用することができるが、ポリエチレンワックス、ポリプロピレンワックス等のオレフィン系ワックスが好ましい。ワックスを含むことにより、本発明のクリーンペーパーの発塵抑制効果とブロッキング防止効果を高めることができる。
【００４８】
本発明のクリーンペーパーでは、（メタ）アクリル系樹脂層２は原紙１に含浸される必要はなく、原紙１の表面上に（メタ）アクリル系樹脂層２が存在してもよい。但し、原紙１に対する（メタ）アクリル系樹脂層２の良好な固定のためには、原紙１に（メタ）アクリル系樹脂層２の少なくとも一部が含浸されていることが好ましい。バインダー層３も図２及び図３に示されるようにその少なくとも一部が原紙１に含浸されていることが好ましい。なお、図２及び図３は概略断面図であり、バインダー層３の原紙１に含浸している側の表面は図示するように直線でなくともよく、例えば、種々の長さ及び方向を有する直線又は曲線から構成される屈曲線であってもよい。
【００４９】
（５）製造方法
本発明のクリーンペーパーは、原紙上に少なくとも１種の（メタ）アクリル系樹脂を塗布して（メタ）アクリル系樹脂層を形成する（メタ）アクリル系樹脂層形成工程、及び、前記（メタ）アクリル系樹脂層の上に少なくとも１種のバインダーを塗布してバインダー層を形成するバインダー層形成工程を備える製造方法によって得ることができる。
【００５０】
前記（メタ）アクリル系樹脂層形成工程では、原紙上に少なくとも１種の上記（メタ）アクリル系樹脂を塗布する。原紙中に（メタ）アクリル系樹脂が含浸することが好ましい。したがって、含浸性向上のために、（メタ）アクリル系樹脂は液体の形態であることが好ましい。液体としては、（メタ）アクリル系樹脂の溶液又はエマルジョンの形態のいずれでもよい。前記溶液の溶媒及び前記エマルジョンの媒体は任意であり、水、及び、各種の有機溶媒が使用可能であるが、環境負荷の観点からは水が好ましい。したがって、（メタ）アクリル系樹脂は、水、又は、水及び水性有機溶媒の混合物からなる水性媒体中に（メタ）アクリル系樹脂が分散した水溶液又は水系エマルジョンの形態であることがより好ましい。前記水性有機媒体としては、水と混和性の任意の有機溶媒を使用可能であるが、エタノール等の低級アルコールが好ましい。前記塗布により、原紙上に、好ましくはその一部又は全部が含浸した（メタ）アクリル系樹脂層が形成される。
【００５１】
前記（メタ）アクリル系樹脂が溶液又はエマルジョンの形態である場合、当該溶液又はエマルジョン中の（メタ）アクリル系樹脂の濃度は任意であるが、１〜５０質量％が好ましく、１〜３０質量％が好ましく、１〜１０質量％がより好ましく、１〜５質量％が更により好ましい。前記溶液又はエマルジョンには、本発明の目的を損なわない範囲で必要に応じて、各種の填料や添加剤を配合することができる。填料としては、例えば二酸化チタン、カオリン、炭酸カルシウム、クレー、タルク、水酸化アルミニウム、酸化亜鉛、ケイ酸カルシウム、ゼオライト等の無機系填料やスチレン系あるいはアクリル系プラスチックピグメント、ポリエチレン、マイクロカプセル、合成樹脂等の有機系填料が挙げられる。添加剤としては、例えば、サイズ剤、耐水化剤、架橋剤、粘度調整剤、分散剤、消泡剤、ｐＨ調整剤、界面活性剤、染料、顔料等が挙げられる。
【００５２】
前記塗布の方法は特に限定されるものではなく、バーコーター、エアナイフコーター、ブレードコーター、ロッドコーター、グラビアコーター、サイズプレスコーター、ゲートロールコーター等の一般的な塗布装置、または各種含浸装置を使用する方法が使用可能である。特にオンマシンサイズプレスコーター、ゲートロールコーター、その他オンマシンコーター方式を用いれば、一つの工程にて原紙と（メタ）アクリル系樹脂層を形成することができるので好ましい。原紙に対する（メタ）アクリル系樹脂の含浸量（固形分）が、原紙の全質量の０．８〜５．０％未満となるように塗布を行うことが好ましく、１．０〜５．０％がより好ましく、１．２〜４．０％が更により好ましい。
【００５３】
前記バインダー層形成工程では、前記（メタ）アクリル系樹脂層形成工程によって形成された（メタ）アクリル系樹脂層の上に少なくとも１種のバインダーを塗布する。塗布性の向上のために、バインダーは液体の形態であることが好ましい。液体としては、バインダーの溶液又はエマルジョンの形態のいずれでもよい。前記溶液の溶媒及び前記エマルジョンの媒体は任意であり、水、及び、各種の有機溶媒が使用可能であるが、環境負荷の観点からは水が好ましい。したがって、バインダーが非水溶性の場合はエマルジョン、特に、水又は既述したような水性媒体中にバインダーが分散した水系エマルジョンの形態であることが好ましく、また、バインダーが水溶性の場合は水又は既述したような水性媒体中にバインダーが溶解した水溶液の形態であることが好ましい。前記バインダーには、必要に応じて、ポリエチレンワックス等の滑剤を配合することが好ましい。前記エマルジョン又は水溶液中のバインダーの濃度は任意であるが、１〜５０質量％が好ましく、１〜３０質量％が好ましく、１〜１０質量％がより好ましく、１〜５質量％が更により好ましい。前記エマルジョン又は水溶液中には、本発明の目的を損なわない範囲で必要に応じて、各種の添加剤を配合することができる。添加剤としては、例えば、サイズ剤、耐水化剤、増粘剤、分散剤、消泡剤、抑泡剤、帯電防止剤、酸化防止剤、紫外線吸収剤、蛍光増白剤、ｐＨ調整剤、防腐剤、界面活性剤、染料、顔料等が挙げられる。
【００５４】
前記塗布の方法は特に限定されるものではなく、既述した、バーコーター等の一般的な装置を使用する方法が使用可能である。原紙の単位面積当たりの乾燥重量に換算して、０．０５〜１０ｇ／ｍ２の割合でバインダー層が存在するように塗布を行うことが好ましく、０．２〜１０ｇ／ｍ２がより好ましく、１．０〜５．０ｇ／ｍ２がより好ましい。バインダー層を原紙の表裏側の両方に設けることが好ましい。なお、ここでの乾燥重量は、バインダー層３が原紙１の表裏に存在する場合は両者を合わせたものである。
【００５５】
前記（メタ）アクリル系樹脂層形成工程の後、且つ、前記バインダー層形成工程前に、必要に応じて、前記（メタ）アクリル系樹脂層の少なくとも一部の表面上に中間層を形成する工程を更に設けてもよい。中間層は任意の物質からなる層でよい。中間層は、例えば、中間層を構成する材料を前記（メタ）アクリル系樹脂層の少なくとも一部の表面上に塗布することによって形成することができる。塗布を容易とするために前記材料は液体の形態であることが好ましい。
【００５６】
本発明のクリーンペーパーは、ＳＥＭＩ（ＳＥＭＩＣＯＮＤＵＣＴＯＲ ＥＱＵＩＰＭＥＮＴ ＭＡＴＥＲＩＡＬＳ ＩＮＴＥＲＮＡＴＩＯＮＡＬ）規格Ｇ６７−０９９６に準じて測定した擦り試験において、発塵量が１００個／Ｌ以下、好ましくは３０個／Ｌ以下、より好ましくは１５個／Ｌ以下とすることができる。
【００５７】
また、本発明のクリーンペーパーは、ＪＩＳ−Ｐ８１４３（２００９年）に基づくクラークこわさで表して７０〜８０（縦）の剛度を有することができる。
【００５８】
そして、本発明のクリーンペーパーは、ＪＩＳ−Ｐ８１４９（２０００年）に基づいて７５％以上の不透明度を有することができる。
【００５９】
更に、本発明のクリーンペーパーは、５０℃の温度条件下、５０ｋｇ／ｃｍ２の圧力で重ね合わせた場合に相互に殆ど付着しない高いブロッキング性能を有することができる。
【産業上の利用可能性】
【００６０】
本発明のクリーンペーパーはクリーンルーム内等の微細な塵の発生が回避されるべき環境下で好適に使用することができる。例えば、本発明のクリーンペーパーは、クリーンルーム内でコピー用紙、メモ用紙、計測記録用紙、包装紙、作業用紙、工程紙等として使用することができる。
【実施例】
【００６１】
以下に実施例および比較例を示し、本発明を具体的に説明するが、本発明はこれらの実施例に制限されるものではない。【００６２】
［アクリル樹脂液の製造］
ガラス転移温度が−２０℃のアクリル樹脂（昭和高分子株式会社製  商品名：ＡＭ−９２０）を固形分濃度１０％になるように水を加えてアクリル樹脂液を調製した。【００６３】
［バインダー液の製造］
ポリビニルアルコール（日本合成化学工業株式会社製  商品名：ゴーセノールＰ７０００）７５質量部、及び、ポリアクリルアミド（荒川化学工業株式会社製  商品名：ポリマセット３０５）２５質量部を混合し、得られた混合物にスチレンアクリル系表面サイズ剤（星光ＰＭＣ株式会社製  商品名：ＳＥ−２０１２）９質量部、及び、ポリエチレンワックス（中京油脂株式会社製  商品名：ポリロンＬ−７８７）３．５質量部添加し、撹拌して、固形分濃度１０％の水系バインダー液を調製した。【００６４】
［原紙の製造］
針葉樹晒クラフトパルプ（ＮＢＫＰ）１５質量部、及び、広葉樹晒クラフトパルプ（ＬＢＫＰ）８５質量部を叩解度３５０ｍｌＣ．Ｓ．Ｆ．に叩解し、これらに乾燥紙力増強剤（星光ＰＭＣ株式会社製  商品名：ＤＳ４７７９）０．３質量部、硫酸バンド０．５質量部、湿潤紙力増強剤（星光ＰＭＣ製  商品名：ＴＳ４０７０）０．０５質量部を加えて抄紙用原料を得た。この抄紙用原料を長網抄紙機で抄紙し、原紙を得た。【００６５】
［実施例１］
前記アクリル樹脂液をアクリル樹脂含浸率２．５％となるように原紙に含浸させて、乾燥することにより、坪量６４ｇ／ｍ２のアクリル樹脂含浸原紙を得た。更にその両面に前記バインダー液をバーコーターで片面あたり塗布量が０．６５ｇ／ｍ２（固形分）となるように塗布して（塗布量の合計１．３０ｇ／ｍ２）、乾燥することにより、クリーンペーパーを得た。【００６６】
［実施例２］
アクリル樹脂含浸率が０．８％となるように前記アクリル樹脂液を含浸させた以外は実施例１と同様にしてクリーンペーパーを得た。【００６７】
［実施例３］
アクリル樹脂含浸率が１．２％となるように前記アクリル樹脂液を含浸させた以外は実施例１と同様にしてクリーンペーパーを得た。【００６８】
［実施例４］
アクリル樹脂含浸率が４．０％となるように前記アクリル樹脂液を含浸させた以外は実施例１と同様にしてクリーンペーパーを得た。【００６９】
［実施例５］
バインダーの塗布量が０．１２ｇ／ｍ２（片面あたり０．０６ｇ／ｍ２）となるように前記バインダー液を両面に塗布した以外は実施例１と同様にしてクリーンペーパーを得た。【００７０】
［実施例６］
バインダーの塗布量が０．４７ｇ／ｍ２（片面あたり０．２３５ｇ／ｍ２）となるように前記バインダー液を両面に塗布した以外は実施例１と同様にしてクリーンペーパーを得た。【００７１】
［実施例７］
バインダーの塗布量が４．７ｇ／ｍ２（片面あたり２．３５ｇ／ｍ２）となるように前記バインダー液を両面に塗布した以外は実施例１と同様にしてクリーンペーパーを得た。【００７２】
［実施例８］
アクリル樹脂液を次のように調製した。ガラス転移温度が−２０℃のアクリル樹脂（昭和高分子株式会社製  商品名：ＡＭ−９２０）１００質量部に対してポリビニルアルコール（日本合成化学工業株式会社製  商品名：ゴーセノールＰ７０００）５０質量部を添加し、これに水を加えて固形分濃度１０％になるように調製した。このアクリル樹脂液を用いた以外は実施例１と同様にしてクリーンペーパーを得た。【００７３】
［実施例９］
バインダー液を次のように調製した。ガラス転移温度が２０℃のアクリル樹脂（昭和高分子株式会社製  商品名：ＡＭ−２２７０）１００質量部に対して、スチレンアクリル系表面サイズ剤（星光ＰＭＣ株式会社製  商品名：ＳＥ−２０１２）９質量部、及び、ポリエチレンワックス（中京油脂株式会社製  商品名：ポリロンＬ−７８７）３．５質量部を添加し、固形分濃度３％のバインダー液を調製した。このバインダー液を用いた以外は実施例１と同様にしてクリーンペーパーを得た。【００７４】
［比較例１］
バインダー液の塗布を行わない以外は実施例１と同様にしてクリーンペーパーを得た。【００７５】
［比較例２］
アクリル樹脂液の含浸を行わない以外は実施例１と同様にしてクリーンペーパーを得た。【００７６】
［比較例３］
ガラス転移温度が−２０℃のアクリル樹脂（昭和高分子株式会社製  商品名：ＡＭ−９２０）５０質量部、ポリビニルアルコール（日本合成化学工業株式会社製  商品名：ゴーセノールＰ７０００）３７．５質量部、及び、ポリアクリルアミド（荒川化学工業株式会社製  商品名：ポリマセット３０５）１２．５質量部を混合し、これにスチレンアクリル系表面サイズ剤（星光ＰＭＣ株式会社製  商品名：ＳＥ−２０１２）９質量部、及び、ポリエチレンワックス（中京油脂株式会社製  商品名：ポリロンＬ−７８７）３．５質量部を添加し、固形分濃度５．０％の水系塗料を調製した。【００７７】
針葉樹晒クラフトパルプ（ＮＢＫＰ）１５質量部、及び、広葉樹晒クラフトパルプ（ＬＢＫＰ）８５質量部を叩解度３５０ｍｌＣ．Ｓ．Ｆ．に叩解し、これらに乾燥紙力増強剤（星光ＰＭＣ株式会社製  商品名：ＤＳ４７７９）０．３質量部、硫酸バンド０．５質量部、湿潤紙力増強剤（星光ＰＭＣ製  商品名：ＴＳ４０７０）０．０５質量部を加えて抄紙用原料を得た。この抄紙用原料を長網抄紙機で抄紙し、原紙を得た。【００７８】
前記水系塗料を含浸率４．７％となるように原紙に含浸させて乾燥することにより坪量６５．０ｇ／ｍ２のクリーンペーパーを得た。【００７９】
［評価］
実施例１〜９及び比較例１〜３の各クリーンペーパーの発塵性、剛度、不透明度、及び、ブロッキング性の各特性を測定して評価を行った。各特性の測定方法は以下のとおりである。【００８０】
［発塵性−擦り合せ試験］
Ａ５サイズの試験片２枚を、測定器（商品名：グローブボックス、日本エアーテック（株）製）内で、表裏重ね合わせ、これを３回／１０秒の速度で３分２０秒間手で擦り合わせながら、グローブボックス内の空気を吸引し、発生した０．１μｍ以上の塵の個数をパーティクルカウンター（型式：ＫＣ−２２Ａ、リオン（株）製）にて測定した。【００８１】
［剛度−クラークこわさ］
ＪＩＳ−Ｐ８１４３（２００９年）に基づき、試験片の縦方向のクラークこわさを測定した。【００８２】
［不透明度］
ＪＩＳ−Ｐ８１４９（２０００年）に基づき測定した。【００８３】
［ブロッキング性］
幅４ｃｍ、長さ１４ｃｍサイズの試験紙２枚の表裏面を重ね合わせ、加熱プレス器にて５０℃、５０ｋｇ／ｃｍ２条件で１５分間加熱加圧させた。プレス後、接着が見られた試験紙を長さ方向で３ｃｍ程度剥離させておき、ＪＩＳ−８１１３に規定する定速伸張形引張試験機にて幅方向部分をつかみ、毎分３０ｃｍの移動速度にて、１０ｃｍ程度剥離させ、その間の平均荷重を測定した。【００８４】
評価結果を表１に示す。
【表１】
0005495073.tif 000002
【００８５】
実施例１〜９及び比較例１の結果から明らかなように、アクリル樹脂層と共にバインダー層を備える実施例１〜９のクリーンペーパーは、アクリル樹脂層のみを備える比較例１のクリーンペーパーと比較して発塵性が低く、また、剛度及びブロッキング特性にも優れている。しかも、バインダー層が存在するにも係わらず、実施例１〜９のクリーンペーパーの不透明度はバインダーが存在しない比較例１のものと同程度であり、劣っていない。【００８６】
また、実施例１〜９及び比較例２の結果から明らかなように、アクリル樹脂層と共にバインダー層を備える実施例１〜９のクリーンペーパーは、バインダー層のみを備える比較例２のクリーンペーパーと比較して発塵性が低い。しかも、アクリル樹脂層が存在するにも係わらず、実施例１〜９のクリーンペーパーの剛度及び不透明度はアクリル樹脂層が存在しない比較例２のものと同程度であり、劣っていない。【００８７】
そして、坪量及び含浸率の値から明らかなように、比較例３では、原紙に付着させる樹脂量を実施例１〜９のものとほぼ同量としている。したがって、比較例３は実施例１〜９においてアクリル樹脂とバインダーを混合して塗布したものに対応する。【００８８】
しかしながら、実施例１〜９及び比較例３の結果から明らかなように、アクリル樹脂層及びバインダー層を備える実施例１〜９のクリーンペーパーは、アクリル樹脂とバインダーの混合層を備える比較例３のクリーンペーパーと比較して発塵性及びブロッキング特性に優れている。しかも、実施例１〜９のクリーンペーパーの剛度及び不透明度は比較例３のものと同程度であり、劣っていない。【００８９】
これらの結果から、アクリル樹脂層と共にバインダー層を備える実施例１〜９のクリーンペーパーは、アクリル樹脂層のみが存在する比較例１、バインダー樹脂層のみが存在する比較例２、アクリル樹脂とバインダーの混合層を備える比較例３のいずれに対しても低い発塵性及びブロッキング特性を発揮することが分かる。しかも、実施例１〜９のクリーンペーパーは、剛度及び不透明度のいずれにおいても比較例１〜３より有意に劣ることはなく、むしろ、そのうちの幾つかの特性は比較例１〜３のものよりも優れている。
【符号の説明】
【００９０】
１：原紙、２：（メタ）アクリル系樹脂層、３：バインダー層
【図１】
0005495073.tif 000003
【図２】
0005495073.tif 000004
【図３】
0005495073.tif 000005